(57)【要約】燃料電池は、カソードと、アノードと、前記カソードと前記アノードの間に配置されるプロトン伝導性膜（６）と、前記カソードのプロトン伝導性膜（６）と対向する面とは反対側に配置され、有機物を酸化する酸化触媒を備えた酸化触媒層（１４）とを具備する。【特許請求の範囲】
【請求項１】
カソードと、
アノードと、
前記カソードと前記アノードの間に配置されるプロトン伝導性膜と、
前記カソードのプロトン伝導性膜と対向する面とは反対側に配置され、有機物を酸化する酸化触媒を備えた酸化触媒層と
を具備する燃料電池。
【請求項２】
前記アノードに液体燃料の気化成分を供給する燃料気化手段をさらに具備する請求項１記載の燃料電池。
【請求項３】
前記液体燃料は、濃度が５０モル％を超えるメタノール水溶液もしくは液体のメタノールである請求項２記載の燃料電池。
【請求項４】
前記酸化触媒層と前記カソードの間に配置される絶縁層をさらに具備する請求項１記載の燃料電池。
【請求項５】
前記絶縁層は、多孔質構造を有する請求項４記載の燃料電池。
【請求項６】
前記酸化触媒層と前記カソードの間に配置され、前記カソードにおいて生成した水の蒸散を抑止する保湿板と、
前記酸化触媒層の反対側の面に配置される絶縁層と
をさらに具備する請求項１記載の燃料電池。
【請求項７】
前記保湿板は、ＪＩＳ  Ｐ−８１１７−１９９８で規定される透気度が５０秒／１００ｃｍ３以下で、かつＪＩＳ  Ｌ−１０９９−１９９３  Ａ−１法で規定される透湿度が６０００ｇ／ｍ２２４ｈ以下のポリオレフィン板である請求項１記載の燃料電池。
【請求項８】
前記酸化触媒は、白金族元素を含有する合金及び白金族元素の単体金属から選択される少なくとも１種類から形成される請求項１記載の燃料電池。
【発明の詳細な説明】
【技術分野】
【０００１】  本発明は、液体燃料を気化した気化燃料が供給されるアノード触媒層を備えた燃料電池に好適なものである。
【背景技術】
【０００２】  近年、パーソナルコンピュータ、携帯電話等の各種電子機器は、半導体技術の発達と共に小型化され、燃料電池をこれらの小型機器用の電源に用いることが試みられている。燃料電池は、燃料と酸化剤を供給するだけで発電することができ、燃料のみを補充・交換すれば連続して発電できるという利点を有している。このため、小型化が出来れば携帯電子機器の作動に極めて有利なシステムといえる。特に、直接メタノール型燃料電池（ＤＭＦＣ；ｄｉｒｅｃｔ  ｍｅｔｈａｎｏｌ  ｆｕｅｌ  ｃｅｌｌ）は、エネルギー密度の高いメタノールを燃料に用い、メタノールから電極触媒上で直接電流を取り出せるため、小型化が可能である。また燃料の取り扱いも水素ガス燃料に比べて容易なことから小型機器用電源として有望である。【０００３】  ＤＭＦＣの燃料の供給方法としては、液体燃料を気化してからブロア等で燃料電池内に送り込む気体供給型ＤＭＦＣと、液体燃料をそのままポンプ等で燃料電池内に送り込む液体供給型ＤＭＦＣ、液体燃料をセル内で気化させる内部気化型ＤＭＦＣ等が知られている。【０００４】  特開２００３−１３２９３１号公報及び特開２００３−３４６８６２号公報は、液体供給型ＤＭＦＣに関するものである。特開２００３−１３２９３１号公報には、発電によって生成した反応生成物（水）を貯蔵する反応生成物貯蔵室を負極セパレータ側に設け、反応生成物貯蔵室を有する容器内に未反応のメタノール、副生成物であるホルムアルデヒドや蟻酸といった有害物質を無害化するための触媒を配置することが記載されている。また、特開２００３−３４６８６２号公報は、燃料が不完全に酸化されることにより生成したホルムアルデヒド、蟻酸、一酸化炭素等を除去する手段として、これらを酸化する触媒を負極集電体の二酸化炭素排出口に設けることを開示している。【０００５】  内部気化型ＤＭＦＣにおいても、発電で消費しきれなかった気化燃料が原因でセル内に有機物（例えば、メタノール、ホルムアルデヒド等）が残留し、この有機物をセル外部に流出させないための対策が要望されている。
【発明の開示】
【０００６】  本発明の目的は、有機物が外部に流出するのを防止することにある。特に液体燃料の気化成分をアノード触媒層に供給するための燃料気化手段を備えた燃料電池に好適なものである。
【０００７】  本発明に係る燃料電池は、カソードと、
アノードと、
前記カソードと前記アノードの間に配置されるプロトン伝導性膜と、
前記カソードのプロトン伝導性膜と対向する面とは反対側に配置され、有機物を酸化する酸化触媒を備えた酸化触媒層と
を具備する。
【図面の簡単な説明】
【０００８】
【図１】図１は、本発明の第１の実施形態に係る直接メタノール型燃料電池を示す模式的な断面図である。
【図２】図２は、本発明の第２の実施形態に係る直接メタノール型燃料電池を示す模式的な断面図である。
【発明を実施するための最良の形態】
【０００９】  例えば燃料気化手段からアノードに供給された気化燃料のうちメタノールのような有機成分は、大部分が発電により消費されるが、一部が部分酸化等によって中間体（例えば、ホルムアルデヒドのようなケトン類、蟻酸などのカルボン酸）に変化したり、そのままの形態でカソードを透過する。カソードのプロトン伝導性膜と対向する面とは反対側に、有機物を酸化する酸化触媒を備えた酸化触媒層が配置されているため、メタノールやこれら中間体は、触媒反応により酸化されて無害な水及び二酸化炭素に変換され、セル外部に有機物が流出するのを回避することができる。これにより、液体燃料として濃度が５０モル％を超えるメタノール水溶液もしくは純粋なメタノールを使用した際にも環境汚染の恐れが少ない燃料電池を実現することができる。【００１０】  本発明の燃料電池は、特にアノードへの燃料の供給が液体燃料の気化成分を供給する燃料気化手段によりなされる燃料電池に有効である。【００１１】  また、酸化触媒層とカソードの間に絶縁層を配置することによって、酸化触媒層とカソード触媒層との間に混成電位が生じるのを回避することができるため、カソード電位の低下を抑制することができ、酸化触媒層に起因するセル電圧の低下を回避することができる。【００１２】  本発明の燃料電池において、酸化触媒層とカソードの間に、カソードにおいて生成した水の蒸散を抑止する保湿板を配置し、酸化触媒層の反対側の面に絶縁層を配置することによって、酸化触媒層に起因するセル電圧の低下を回避することができると共に、カソードからアノードへの水拡散を促進することができ、燃料電池の出力特性を向上することができる。【００１３】  以下、本発明に係る燃料電池の一実施形態である直接メタノール型燃料電池を図面を参照して説明する。【００１４】  まず、第一の実施形態について説明する。図１は、本発明の第１の実施形態に係る直接メタノール型燃料電池を示す模式的な断面図である。【００１５】  図１に示すように、膜電極接合体（ＭＥＡ）１は、カソード触媒層２及びカソードガス拡散層４からなるカソードと、アノード触媒層３及びアノードガス拡散層５からなるアノードと、カソード触媒層２とアノード触媒層３の間に配置されるプロトン伝導性の電解質膜６とを備えるものである。【００１６】  カソード触媒層２及びアノード触媒層３に含有される触媒としては、例えば、白金族元素の単体金属（Ｐｔ、Ｒｕ、Ｒｈ、Ｉｒ、Ｏｓ、Ｐｄ等）、白金族元素を含有する合金などを挙げることができる。アノード触媒には、メタノールや一酸化炭素に対する耐性の強いＰｔ−Ｒｕ、カソード触媒には、白金を用いることが望ましいが、これに限定されるものでは無い。また、炭素材料のような導電性担持体を使用する担持触媒を使用しても、あるいは無担持触媒を使用しても良い。【００１７】  プロトン伝導性電解質膜６を構成するプロトン伝導性材料としては、例えば、スルホン酸基を有するフッ素系樹脂（例えば、パーフルオロスルホン酸重合体）、スルホン酸基を有するハイドロカーボン系樹脂、タングステン酸やリンタングステン酸などの無機物等が挙げられるが、これらに限定される物ではない。【００１８】  カソード触媒層２はカソードガス拡���層４上に積層され、かつアノード触媒層３はアノードガス拡散層５上に積層されている。カソードガス拡散層４はカソード触媒層２に酸化剤を均一に供給する役割を担うものであるが、カソード触媒層２の集電体も兼ねている。一方、アノードガス拡散層５はアノード触媒層３に燃料を均一に供給する役割を果たすと同時に、アノード触媒層３の集電体も兼ねている。カソード導電層７ａ及びアノード導電層７ｂは、それぞれ、カソードガス拡散層４及びアノードガス拡散層５と接している。カソード導電層７ａ及びアノード導電層７ｂには、例えば、金などの金属材料からなる多孔質層（例えばメッシュ）をそれぞれ使用することが出来る。【００１９】  矩形枠状のカソードシール材８ａは、カソード導電層７ａとプロトン伝導性電解質膜６との間に位置すると共に、カソード触媒層２及びカソードガス拡散層４の周囲を囲んでいる。一方、矩形枠状のアノードシール材８ｂは、アノード導電層７ｂとプロトン伝導性電解質膜６との間に位置すると共に、アノード触媒層３及びアノードガス拡散層５の周囲を囲んでいる。カソードシール材８ａ及びアノードシール材８ｂは、膜電極接合体１からの燃料漏れ及び酸化剤漏れを防止するためのオーリングである。【００２０】  膜電極接合体１の下方には、液体燃料タンク９が配置されている。液体燃料タンク９内には、液体のメタノールあるいはメタノール水溶液が収容されている。【００２１】  燃料気化手段（燃料気化層）は、液体燃料の気化成分（以下、気化燃料と称す）を選択的に透過させてアノードに供給するものである。液体燃料タンク９の開口端には、燃料気化手段として、例えば、気化燃料のみを透過させて、液体燃料は透過できない気液分離膜１０が配置されている。ここで、気化燃料とは、液体燃料として液体のメタノールを使用した場合、気化したメタノールを意味し、液体燃料としてメタノール水溶液を使用した場合にはメタノールの気化成分と水の気化成分からなる混合ガスを意味する。【００２２】  気液分離膜１０とアノード導電層７ｂの間には、樹脂製のフレーム１１が積層されている。フレーム１１で囲まれた空間は、気液分離膜１０を拡散してきた気化燃料を一時的に収容しておく気化燃料収容室１２（いわゆる蒸気溜り）として機能する。この気化燃料収容室１２及び気液分離膜１０の透過メタノール量抑制効果により、一度に多量の気化燃料がアノード触媒層３に供給されるのを回避することができ、メタノールクロスオーバーの発生を抑えることが可能である。なお、フレーム１１は、矩形のフレームで、例えばＰＥＴ（ポリエチレンテレフタレート）のような熱可塑性ポリエステル樹脂から形成される。【００２３】  一方、膜電極接合体１の上部に積層されたカソード導電層７ａ上には、絶縁層１３を介して酸化触媒層１４が積層されている。酸化触媒層１４は、発電により未消費の気化燃料に由来する有機物を酸化するための酸化触媒を備えている。有機物としては、例えば、未使用のメタノール、メタノールの中間体（例えば、ホルムアルデヒドのようなケトン類、蟻酸のようなカルボン酸など）が挙げられる。これら有機物を触媒反応による酸化で無害の水と二酸化炭素に変換することが望ましく、このような機能を有する触媒として、前述したカソード触媒及びアノード触媒を挙げることができる。中でも、Ｐｔ−Ｒｕ合金のようなアノード触媒が望ましい。使用する酸化触媒の種類は１種類または２種類以上にすることができる。また、触媒を微細粉体に担持させた担持触媒を使用しても、あるいは無担持触媒を使用しても良い。酸化触媒層１４は、例えば、酸化触媒及びバインダーを含有する混合物を多孔質板に担持させることにより形成される。【００２４】  絶縁層１３は、酸化触媒層１４とカソードとを絶縁するためのものである。これにより、酸化触媒層１４とカソードとの間に混成電位を生じるのを回避することができるため、燃料電池の電圧特性が損なわれるのを防止することができる。絶縁層１３は、空気拡散を損なわないために多孔質な絶縁板から形成されていることが望ましい。絶縁板を形成する絶縁材料として、例えば、ポリエチレン、ポリプロピレン等の樹脂骨格を有する多孔体、アルミナ、シリカ等のセラミックス製の多孔板等を挙げることができる。【００２５】  酸化触媒層１４上には保湿板１５が積層されている。保湿板１５は、カソード触媒層２において生成した水の蒸散を抑止する役割をなすと共に、カソードガス拡散層４に酸化剤を均一に導入することによりカソード触媒層２への酸化剤の均一拡散を促す補助拡散層としての役割も果たしている。【００２６】  保湿板１５は、メタノールに対して不活性で、耐溶解性の絶縁材料から形成されていることが望ましい。このような絶縁材料としては、例えば、ポリエチレンやポリプロピレンなどのポリオレフィンを挙げることができる。【００２７】  保湿板１５は、ＪＩＳ  Ｐ−８１１７−１９９８で規定される透気度が５０秒／１００ｃｍ３以下であることが望ましい。これは、透気度が５０秒／１００ｃｍ３を超えると、空気導入口１６からカソードへの空気拡散が阻害されて高出力を得られない恐れがあるからである。透気度のさらに好ましい範囲は、１０秒／１００ｃｍ３以下である。【００２８】  保湿板１５は、ＪＩＳ  Ｌ−１０９９−１９９３  Ａ−１法で規定される透湿度が６０００ｇ／ｍ２２４ｈ以下であることが望ましい。なお、上記透湿度の値は、ＪＩＳ  Ｌ−１０９９−１９９３  Ａ−１法の測定方法で示されている通り、４０±２℃の温度の値である。透湿度が６０００ｇ／ｍ２２４ｈを超えると、カソードからの水分蒸発量が多くなり、カソードからアノードへの水拡散を促進する効果を十分に得られない恐れがあるからである。また、透湿度を５００ｇ／ｍ２２４ｈ未満にすると、過剰量の水がアノードへ供給されて高出力を得られない恐れがあることから、透湿度は、５００〜６０００ｇ／ｍ２２４ｈの範囲にすることが望ましい。透湿度のさらに好ましい範囲は、１０００〜４０００ｇ／ｍ２２４ｈである。【００２９】  酸化剤である空気を取り入れるための空気導入口１６が複数個形成されたカバー１７は、保湿板１５に積層されている。カバー１７は、膜電極接合体１を含むスタックを加圧してその密着性を高める役割も果たしているため、例えば、ＳＵＳ３０４のような金属から形成される。【００３０】  上述したような構成の第一の実施形態に係る直接メタノール型燃料電池によれば、液体燃料タンク９内の液体燃料（���えばメタノール水溶液）が気化し、気化したメタノールと水が気液分離膜１０を拡散し、気化燃料収容室１２に一旦収容され、そこから徐々にアノードガス拡散層５を拡散してアノード触媒層３に供給され、以下の反応式（１）に示すメタノールの内部改質反応を生じる。【００３１】  ＣＨ３ＯＨ＋Ｈ２Ｏ  →  ＣＯ２＋６Ｈ＋＋６ｅ−    （１）
また、液体燃料として純メタノールを使用した場合には、燃料気化手段からの水の供給がないため、カソード触媒層２に混入したメタノールの酸化反応により生成した水やプロトン伝導性電解質膜６中の水分等がメタノールと反応して前述した（１）式の内部改質反応が生じるか、あるいは前述した（１）式によらない水不使用の反応機構で内部改質反応が生じる。【００３２】  これら内部改質反応で生成したプロトン（Ｈ＋）はプロトン伝導性電解質膜６を拡散してカソード触媒層３に到達する。一方、カバー１７の空気導入口１６から取り入れられた空気は、保湿板１５、酸化触媒層１４、絶縁層１３及びカソードガス拡散層４を拡散してカソード触媒層２に供給される。カソード触媒層２では、下記（２）式に示す反応によって水が生成する。【００３３】  （３／２）Ｏ２＋６Ｈ＋＋６ｅ−  →  ３Ｈ２Ｏ    （２）
発電が進行すると、前述した（２）式の反応などによってカソード触媒層２中に生成した水が、カソードガス拡散層４内を拡散して保湿板１５に到達し、保湿板１５によって蒸散を阻害され、カソード触媒層２中の水分貯蔵量が増加する。一方、アノード側においては、気液分離膜１０を通して気化した水が供給されるか、あるいは水の供給が全くない状態にある。このため、発電反応の進行に伴ってカソード触媒層２の水分保持量がアノード触媒層３の水分保持量よりも多い状態を作り出すことができる。その結果、浸透圧現象によって、カソード触媒層２に生成した水がプロトン伝導性電解質膜６を通過してアノード触媒層３に移動する反応が促進されるため、前述した（１）式に示すメタノールの内部改質反応を促すことができる。このため、燃料気化手段を備えた燃料電池の出力特性を向上することができる。【００３４】  また、保湿板１５によりカソードからアノードへの水拡散を促進することが可能なため、液体燃料として濃度が５０モル％を超えるメタノール水溶液や純メタノールを使用した際にも高い出力特性を得ることができる。さらに、これら高濃度な液体燃料の使用により液体燃料タンクの小型化を図ることも可能である。なお、純メタノールの純度は、９５重量％以上１００重量％以下にすることが望ましい。【００３５】  上記発電反応で未使用のメタノール及び中間体は、絶縁層１３を透過して酸化触媒層１４に到達すると、触媒反応により酸化されて水及び二酸化炭素に変換される。これにより、有機物のセル外部への流出を回避することができる。【００３６】  また、酸化触媒層１４の外側に保湿板１５が配置されているため、酸化触媒層１４中のメタノール及び中間体が酸化されずに水に溶解してカソードに逆流するのを抑えることができる。【００３７】  次いで、第２の実施形態に係る直接メタノール型燃料電池を図２を参照して説明する。【００３８】  この第２の実施形態に係る直接メタノール型燃料電池では、絶縁層、酸化触媒層及び保湿板の配置が前述した第１の実施形態に係る直接メタノール型燃料電池と異なっている。【００３９】  すなわち、膜電極接合体１の上部に積層されたカソード導電層７ａ上に保湿板１５が積層されている。酸化触媒層１４は、保湿板１５上に配置されている。カバー１７は、絶縁層１８を介して酸化触媒層１４上に積層されている。【００４０】  第２の実施形態に係る直接メタノール型燃料電池では、発電で未使用のメタノール及び中間体が、保湿板１５を透過して酸化触媒層１４に到達すると、触媒反応により酸化されて水及び二酸化炭素に変換される。これにより、有機物のセル外部への流出を回避することができる。【００４１】  また、保湿板１５の外側に酸化触媒層１４が配置されており、酸化触媒層１４においては触媒反応により水が生成しているため、保湿板１５からの水の蒸発を抑制することができる。その結果、カソードからアノードへの水の戻りをさらに良好なものとすることができるため、セル特性をさらに向上することができる。【００４２】  絶縁層１８は、酸化触媒層１４と金属製カバー１７とを絶縁するためのものである。絶縁層１８は、空気拡散を損なわないために多孔質な絶縁板から形成されていることが望ましい。絶縁板を形成する絶縁材料としては、前述した第１の実施形態で説明したのと同様なものを挙げることができる。【００４３】［実施例］
以下、本発明の実施例を図面を参照して詳細に説明する。【００４４】  （実施例１）
＜アノードの作製＞
アノード用触媒（Ｐｔ：Ｒｕ＝１：１）担持カーボンブラックにパーフルオロカーボンスルホン酸溶液と水及びメトキシプロパノールを添加し、前記触媒担持カーボンブラックを分散させてペーストを調製した。得られたペーストをアノードガス拡散層としての多孔質カーボンペーパに塗布することにより厚さが４５０μｍのアノードを得た。【００４５】  ＜カソードの作製＞
カソード用触媒（Ｐｔ）担持カーボンブラックにパーフルオロカーボンスルホン酸溶液と水及びメトキシプロパノールを加え、前記触媒担持カーボンブラックを分散させてペーストを調製した。得られたペーストをカソードガス拡散層としての多孔質カーボンペーパに塗布することにより厚さが４００μｍのカソードを得た。【００４６】  アノード触媒層とカソード触媒層の間に、プロトン伝導性電解質膜として厚さが３０μｍで、含水率が１０〜２０重量％のパーフルオロカーボンスルホン酸膜（ｎａｆｉｏｎ膜、デュポン社製）を配置し、これらにホットプレスを施すことにより、膜電極接合体（ＭＥＡ）を得た。【００４７】  酸化触媒層を以下に説明する方法で作製した。アノード用触媒と同種類の触媒にバインダーとしてＰＴＦＥ（ポリテトラフルオロエチレン）ディスパージョンを添加し、混練し、厚さが５μｍのシート状に成形した。得られたシートを厚さが５０μｍの多孔質カーボンペーパに圧着することにより酸化触媒層を得た。【００４８】  絶縁層として、厚さが５０μｍでポリプロピレン製の多孔質フィルムを用意した。【００４９】  保湿板として厚さが５００μｍで、透気度が２秒／１００ｃｍ３（ＪＩＳ  Ｐ−８１１７）で、透湿度が４０００ｇ／ｍ２２４ｈ（ＪＩＳ  Ｌ−１０９９  Ａ−１法）のポリエチレン製多孔質フィルムを用意した。【００５０】  フレームは、ＰＥＴ製で、厚さは２５μｍである。また、気液分離膜として、厚さが２００μｍのシリコーンゴムシートを用意した。【００５１】  得られた膜電極接合体、酸化触媒層、絶縁層、保湿板、フレーム、気液分離膜を用いて前述した図１に示す構造を有する内部気化型の直接メタノール型燃料電池を組み立てた。この際、燃料タンクには、純度が９９．９重量％の純メタノールを２ｍＬ収容した。【００５２】  （実施例２）
絶縁層を設けないこと以外は、前述した実施例１で説明したのと同様な構成の直接メタノール型燃料電池を作製した。【００５３】  （実施例３）
前述した実施例１で説明したのと同様にして得られた膜電極接合体、酸化触媒層、絶縁層、保湿板、フレーム、気液分離膜を用いて前述した図２に示す構造を有する内部気化型の直接メタノール型燃料電池を組み立てた。この際、燃料タンクには、純度が９９．９重量％の純メタノールを２ｍＬ収容した。【００５４】  （実施例４）
絶縁層を設けないこと以外は、前述した実施例３で説明したのと同様な構成の直接メタノール型燃料電池を作製した。【００５５】  （実施例５）
酸化触媒層で使用する触媒の種類を白金（Ｐｔ）に変更すること以外は、前述した実施例１で説明したのと同様な構成の直接メタノール型燃料電池を作製した。【００５６】  （実施例６）
酸化触媒層で使用する触媒の種類をＩｒ−Ｒｕに変更すること以外は、前述した実施例１で説明したのと同様な構成の直接メタノール型燃料電池を作製した。【００５７】  （比較例）
酸化触媒層及び絶縁層を設けないこと以外は、前述した実施例１で説明したのと同様にして内部気化型の直接メタノール型燃料電池を組み立てた。【００５８】  得られた実施例１〜６及び比較例の燃料電池について、室温にて一定の電流密度で発電を行い、その際のセル電圧を下記表１に示す。また、この発電試験中に燃料電池のカバーの空気導入口から排出されるホルムアルデヒド（ＨＣＨＯ）の量をガスクロマトグラフィーにて測定し、その結果を下記表１に併記する。
【表１】
2007034756.tif 000002
【００５９】  表１から明らかなように、カソードのプロトン伝導性膜と対向する面とは反対側に、有機物を酸化する酸化触媒層が配置された実施例１〜６の燃料電池によると、酸化触媒層が設けられていない比較例の燃料電池に比して、電池外部に放出される有機物量が減少することが理解できる。【００６０】  また、実施例１と実施例２を比較すると、実施例１の方がセル電圧が高い。酸化触媒層とカソードの間に絶縁層を設けることにより電圧降下が抑えられたからである。酸化触媒層の配置を実施例１と異ならせた実施例３，４においても同様な傾向が得られた。【００６１】  実施例５，６の結果から、酸化触媒の種類を変更しても実施例１，３と同様な効果が得られることを確認できた。
【産業上の利用可能性】
【００６２】  本発明によれば、特に液体燃料の気化成分をアノード触媒層に供給するための燃料気化手段を備えた燃料電池において、有機物が外部に流出するのを防止することが可能である。
【図１】
2007034756.tif 000003
【図２】
2007034756.tif 000004
【国際調査報告】
2007034756.tif 000005
2007034756.tif 000006
2007034756.tif 000007
2007034756.tif 000008